(57)【要約】  【課題】  本発明の課題は、安価で、耐擦傷性、長期屋外耐候性、長期耐湿熱性、水蒸気バリア性に優れる太陽電池裏面保護シート及び太陽電池モジュールを提供すること。  【解決手段】  耐候性樹脂層（１）、アルミニウム箔（２）、プラスチックフィルム（３）及び易接着層（４）の順に積層されてなる太陽電池裏面保護シートであって、  前記耐候性樹脂層（１）が、グリシジル基またはオキセタニル基を有し、ガラス転移温度が０〜６０℃、重量平均分子量が３０，０００〜１５０，０００、水酸基価が２〜１００（ｍｇＫＯＨ／ｇ）、芳香環含有量が最大５０重量％のアクリル系共重合体（Ａ）、特定量のポリイソシアネート化合物（Ｂ）、顔料（Ｃ）を含有する耐候性樹脂組成物（１’）から形成されてなる、太陽電池裏面保護シート。【選択図】  なし【特許請求の範囲】
【請求項１】
耐候性樹脂層（１）、アルミニウム箔（２）プラスチックフィルム（３）及び易接着層（４）の順に積層されてなる太陽電池裏面保護シートであって、
前記耐候性樹脂層（１）が、アクリル系共重合体（Ａ）、ポリイソシアネート化合物（Ｂ）、顔料（Ｃ）、を含有する耐候性樹脂組成物（１’）から形成されてなるものであり、
前記アクリル系共重合体（Ａ）が、下記モノマー（ａ１）〜（ａ３）の合計を１００重量％とした場合に、グリシジル基またはオキセタニル基を有するアクリル系モノマー（ａ１）：１〜５０重量％と、イソシアネート基と反応可能な官能基を有するアクリル系モノマー（ａ２）と、他のアクリル系モノマー（ａ３）との共重合体であり、ガラス転移温度が０〜６０℃、重量平均分子量が３０，０００〜１５０，０００、水酸基価が２〜１００（ｍｇＫＯＨ／ｇ）、芳香環含有量が、最大５０重量％であり、
前記アクリル系共重合体（Ａ）中の水酸基１個に対して、前記ポリイソシアネート化合物（Ｂ）中のイソシアネート基が０．１〜５個であることを特徴とする太陽電池裏面保護シート。
【請求項２】
耐候性樹脂層（１）の膜厚がｔ（μｍ）であり、耐候性樹脂組成物（１’）が、融点が１２０℃以上であるか、もしくは融点を有しない、平均粒子径が１μｍ〜１．１×ｔ（μｍ）の粒子（Ｄ）をさらに含有することを特徴とする請求項１記載の太陽電池裏面保護シート。
【請求項３】
他のアクリル系モノマー（ａ３）が、２，６位に置換基を導入した２級または３級ピペリジニル基を有することを特徴とする請求項１又は２記載の太陽電池裏面保護シート。
【請求項４】
他のアクリル系モノマー（ａ３）が、ベンゾトリアゾール基を有しないことを特徴とする請求項１〜３のいずれかに記載の太陽電池裏面保護シート。
【請求項５】
顔料（Ｃ）が、カーボンブラック、酸化チタン、酸化亜鉛、酸化鉛、硫化亜鉛、リトボンからなる群より選ばれる少なくとも一種であることを特徴とする請求項１〜４のいずれかに記載の太陽電池裏面保護シート。
【請求項６】
平均粒子径が１μｍ〜１．１×ｔ（μｍ）の粒子（Ｄ）が、窒素含有樹脂粒子であることを特徴とする請求項２〜５のいずれか記載の太陽電池裏面保護シート。
【請求項７】
プラスチックフィルム（３）が、ポリエチレンテレフタレートフィルムであることを特徴とする請求項１〜６のいずれか記載の太陽電池裏面保護シート。
【請求項８】
耐候性樹脂層（１）の膜厚ｔが５〜３０μｍであることを特徴とする請求項１〜７のいずれか記載の太陽電池裏面保護シート。
【請求項９】
太陽電池の受光面側に位置する太陽電池表面封止シート（Ｉ）、太陽電池の受光面側に位置する封止材層（ＩＩ）、太陽電池セル（ＩＩＩ）、太陽電池の非受光面側に位置する封止剤層（ＩＶ）、及び前記非受光面側封止剤層（ＩＶ）に接してなる、請求項１〜８のいずれか記載の太陽電池裏面保護シート（Ｖ）を具備してなる太陽電池モジュールであって、
前記易接着層（４）が、前記非受光面側封止剤層（ＩＶ）に接している、ことを特徴とする太陽電池モジュール。
【発明の詳細な説明】
【技術分野】
【０００１】
本発明は、耐候性樹脂層、アルミニウム箔、プラスチックフィルム、接着剤層が積層されてなる太陽電池裏面保護シートに関する。詳しくは、本発明は、安価で、耐擦傷性、長期耐湿熱性、長期屋外耐候性、水蒸気バリア性を有する太陽電池裏面保護シートに関する。さらに本発明は、前記太陽電池裏面保護シートを用いてなる太陽電池モジュールに関する。
【背景技術】
【０００２】
近年、環境問題に対する意識の高まりから環境汚染がなくクリーンなエネルギー源として太陽電池が注目され、有用なエネルギー資源としての太陽エネルギー利用の面から鋭意研究され実用化が進んでいる。
太陽電池素子には様々な形態があり、その代表的なものとして、結晶シリコン太陽電池素子、多結晶シリコン太陽電池素子、非晶質シリコン太陽電池素子、銅インジウムセレナイド太陽電池素子、化合物半導体太陽電池素子等が知られている。この中で薄膜結晶太陽電池素子、非晶質シリコン太陽電池素子、化合物半導体太陽電池素子は比較的低コストであり、また大面積化が可能であるため、各方面で活発に研究開発が行われている。またこれらの太陽電池素子の中でも、導体金属基板上にシリコンを積層し、更にその上に透明導電層を形成した非晶質シリコン太陽電池素子に代表される薄膜太陽電池素子は軽量であり、また耐衝撃性やフレキシブル性に富んでいるので、太陽電池における将来の形態として有望視されている。
【０００３】
太陽電池モジュールのうち、単純なものは、太陽電池素子の両面に充填剤、ガラス板を、順に積層した構成形態を呈する。ガラス板は、透明性、耐候性、耐擦傷性に優れることから、太陽の受光面側の封止シートとして、現在も一般的に用いられている。しかし、透明性を必要としない非受光面側においては、コストや安全性、加工性の面から、ガラス板以外の太陽電池裏面保護シート（以下裏面保護シート）が各社により開発され、ガラス板に置き換わりつつある。
【０００４】
裏面保護シートとしては、ポリエステルフィルム等の単層フィルムや、ポリエステルフィルム等に金属酸化物や非金属酸化物の蒸着層を設けたものや、ポリエステルフィルムやフッ素系フィルム、オレフィンフィルムやアルミニウム箔などのフィルムを積層した多層フィルムが挙げられる。
多層構成の裏面保護シートは、その多層構造により、さまざまな性能を付与することができる。例えば、ポリエステルフィルムを用いることで絶縁性を、アルミニウム箔を用いることで水蒸気バリア性を付与することができる（特許文献１〜３参照）。
どのような裏面保護シートを用いるかは、太陽電池モジュールが用いられる製品・用途によって、適宜選択され得るが、特に薄膜結晶太陽電池素子、非晶質シリコン太陽電池素子、化合物半導体太陽電池素子は、高い水蒸気バリア性が必要とされていることから、現状では、安価かつ軽量で水蒸気をほぼ透過しない、アルミニウム箔を用いるのが一般的である。
【０００５】
一方、太陽電池裏面保護シートの最外層、即ち受光面から最も遠くに位置する層に、耐候性を有するフッ素フィルムを積層してなる太陽電池裏面保護シート（特許文献４、特許文献５）が知られている。
しかし、前記フッ素系樹脂フィルムは価格が高く、しかも供給量が少ない為入手しにくいという問題点があった。さらに、ハロゲンを含むので、脱ハロゲンという潜在的な課題も内在していた。
【０００６】
そこで、フッ素フィルムの代替として、耐熱性、耐湿熱性にすぐれた、環状三量体の含有量が少ないポリエステルフィルムを最外層に用いた太陽電池裏面保護シート（特許文献６、特許文献７）が提案されたが、前記ポリエステルフィルムは、屋外耐候性が十分でなく、しかも、前記フッ素系樹脂フィルムほどではないが非常に高価である。
【０００７】
そこで、フッ素フィルムや耐湿熱性に優れたポリエステルフィルムの代替として、アルミニウム箔に直接インキを塗工することで、意匠性を付与した太陽電池裏面保護シートが（特許文献８）知られており、前記インキとしてエポキシ系またはアクリル系のインキの使用が提案されている。しかしながら、エポキシ系のインキは耐光性に劣るため、太陽電池モジュールとしての屋外での使用時に、黄変などの外観不良が懸念されることから、耐光性の良いアクリル系のインキの使用が好ましい。
【先行技術文献】
【特許文献】
【０００８】
【特許文献１】特開２００４−２００３２２号公報
【特許文献２】特開２００４−２２３９２５号公報
【特許文献３】特開２００１−１１９０５１号公報
【特許文献４】特開２００３−３４７５７０号公報
【特許文献５】特開２００４−３５２９６６号公報
【特許文献６】特開２００２−１３４７７０号公報
【特許文献７】特開２００５−１１９２３号公報
【特許文献８】特開２００８−５３４７０号公報
【発明の概要】
【発明が解決しようとする課題】
【０００９】
本発明の課題は、従来の問題点を克服し、安価で、耐擦傷性、長期屋外耐候性、長期耐湿熱性、水蒸気バリア性に優れる太陽電池裏面保護シート、及び該太陽電池裏面保護シートを用いてなる太陽電池モジュールを提供することである。
【課題を解決するための手段】
【００１０】
本発明は、耐候性樹脂層（１）、アルミニウム箔（２）、プラスチックフィルム（３）及び易接着層（４）の順に積層されてなる太陽電池裏面保護シートであって、
前記耐候性樹脂層（１）が、アクリル系共重合体（Ａ）、ポリイソシアネート化合物（Ｂ）、顔料（Ｃ）、を含有する耐候性樹脂組成物（１’）から形成されてなるものであり、
前記アクリル系共重合体（Ａ）が、下記モノマー（ａ１）〜（ａ３）の合計を１００重量％とした場合に、グリシジル基またはオキセタニル基を有するアクリル系モノマー（ａ１）：１〜５０重量％と、イソシアネート基と反応可能な官能基を有するアクリル系モノマー（ａ２）と、他のアクリル系モノマー（ａ３）との共重合体であり、ガラス転移温度が０〜５０℃、重量平均分子量が３０，０００〜１５０，０００、水酸基価が２〜１００（ｍｇＫＯＨ／ｇ）、芳香環含有量が、最大５０重量％であり、
前記アクリル系共重合体（Ａ）中の水酸基１個に対して、前記ポリイソシアネート化合物（Ｂ）中のイソシアネート基が０．１〜５個であることを特徴とする太陽電池裏面保護シートに関する。
【００１１】
アクリル共重合体（Ａ）を構成する他のアクリル系モノマー（ａ３）は、２，６位に置換基を導入した２級または３級ピペリジニル基を有し、ベンゾトリアゾール基を有しないことが好ましい。
【００１２】
顔料（Ｃ）は、カーボンブラック、酸化チタン、酸化亜鉛、酸化鉛、硫化亜鉛、リトボンからなる群より選ばれる少なくとも一種であることが好ましい。
【００１３】
耐候性樹脂層（１）の膜厚をｔ（μｍ）とした時、耐候性樹脂組成物（１’）は、融点が１２０℃以上であるか、もしくは融点を有しない、平均粒子径が１μｍ〜１．１×ｔ（μｍ）の粒子（Ｄ）をさらに含有することが好ましく、平均粒子径が１μｍ〜１．１×ｔ（μｍ）の粒子（Ｄ）は窒素含有樹脂粒子であることが好ましい。
また、耐候性樹脂層（１）の膜厚ｔは５〜３０μｍであることが好ましい。
【００１４】
プラスチックフィルム（３）は、ポリエチレンテレフタレートフィルムであることが好ましい。
【００１５】
本発明は、太陽電池の受光面側に位置する太陽電池表面封止シート（Ｉ）、太陽電池の受光面側に位置する封止材層（ＩＩ）、太陽電池セル（ＩＩＩ）、太陽電池の非受光面側に位置する封止剤層（ＩＶ）、及び前記非受光面側封止剤層（ＩＶ）に接してなる、上記太陽電池裏面保護シート（Ｖ）を具備してなる太陽電池モジュールであって、
上記易接着層（４）が、前記非受光面側封止剤層（ＩＶ）に接している、ことを特徴とする太陽電池モジュールに関する。
【発明の効果】
【００１６】
本発明により、従来の問題点を克服し、安価で、耐擦傷性、長期屋外耐候性、長期耐湿熱性、水蒸気バリア性に優れる太陽電池裏面保護シート、及び該太陽電池裏面保護シートを用いてなる太陽電池モジュールが提供される。
【図面の簡単な説明】
【００１７】
【図１】本発明の太陽電池用モジュールの断面を模式的に示す図である。
【図２】本発明の太陽電池裏面保護シートの模式的断面図である。
【発明を実施するための形態】
【００１８】
本発明を構成する、耐候性樹脂層（１）に関して説明する。
本発明における耐候性樹脂層（１）は、太陽電池裏面保護シートの内部、さらには太陽電池モジュールを紫外線や物理的衝撃等の外的要因から保護し、太陽電池セルの出力劣化を抑制する役割を担っている。
【００１９】
耐候性樹脂層（１）の膜厚ｔは５〜３０μｍであることが好ましい。
耐候性樹脂層（１）の膜厚ｔが５μ未満であると、隠蔽性や耐擦傷性が十分でなく、３０μｍを超えると均一な膜を形成することが困難となる。
【００２０】
耐候性樹脂層（１）を形成するための耐候性樹脂組成物（１’）に用いるアクリル共重合体（Ａ）について説明する。
アクリル共重合体（Ａ）は、耐候性樹脂層（１）に強靭性、成形加工性、耐候性、耐湿熱性、耐薬品性を付与するために用いられ、ガラス転位温度が０〜６０℃、重量分子量が３０，０００〜１５０，０００、水酸基価が２〜１００ｍｇＫＯＨ／ｇであることを必須とする。なお、ここでいうガラス転位温度とは、アクリル共重合体（Ａ）溶液を乾燥させて固形分１００％にした樹脂について、示差走査熱量分析（ＤＳＣ）によって計測したガラス転位温度のことを示す。
アクリル樹脂は耐候性が高く、樹脂としての強度も高い為、耐候性樹脂層（１）の形成に用いるのに適している。
【００２１】
さらに、アルミニウム箔との密着性を有するためには、アクリル共重合体（Ａ）はグリシジル基またはオキセタニル基を有することが必須である。アクリル性共重合体（Ａ）は、グリシジル基またはオキセタニル基を有するアクリル系モノマー（ａ１）、イソシアネート基と反応可能な官能基を有するアクリル系モノマー（ａ２）、及び他のアクリル系モノマー（ａ３）との共重合体（Ａ）により得ることができる。
【００２２】
グリシジル基またはオキセタニル基を有するアクリル系モノマー（ａ１）としては、要求性能に応じて、１種、または２種以上を組み合わせて用いることができる。また、アクリル共重合体（A）を構成するアクリル系モノマーの合計１００重量％中、単量体（ａ１）の割合は１〜５０重量％であり、好ましくは３〜３０重量％であり、さらに好ましくは５〜２０重量％である。
グリシジル基またはオキセタニル基を有するアクリル系モノマー（ａ１）の割合が５０重量％を超えるモノマー組成から得られるアクリル系共重合体（Ａ）は、後述する顔料（Ｃ）を安定に分散する機能が弱いので、顔料（Ｃ）が沈降し易い、保存安定性の悪い耐候性樹脂組成物（１’）しか得られない。
一方、前記アクリル系モノマー（ａ１）の割合が１重量％未満の場合には、アルミ箔に対して十分な密着性を付与することはできない。
【００２３】
グリシジル基またはオキセタニル基を有するアクリル系モノマー（ａ１）としては、グリシジルメタクリレート、３，４−エポキシシクロヘキシルメチルメタアクリレート、やオキセタニルアクリレート等が挙げられる。
【００２４】
より高い強靭性、耐候性、耐湿熱性を必要とする場合には、より高い架橋密度を得る為に、アクリル共重合体（Ａ）中に、イソシアネート基と反応可能な官能基を導入することが必須である。そのためにイソシアネート基と反応可能な官能基を有するアクリル系モノマー（ａ２）を用いる。
【００２５】
イソシアネート基と反応可能な官能基を有するアクリル系モノマー（ａ２）としては、水酸基、アミノ基、カルボキシル基、エポキシ基、Ｎ−メチロール基、Ｎ−アルコキシメチル基等を有するアクリル系モノマーが挙げられるが、反応性および得られる耐候性樹脂層の成形加工性の点で水酸基を有するアクリル系モノマーが好適である。
【００２６】
水酸基を有するアクリル系モノマーとしては、２−ヒドロキシエチル（メタ）アクリレート、１−ヒドロキシプロピル（メタ）アクリレート、２−ヒドロキシプロピル（メタ）アクリレート、４−ヒドロキシブチル（メタ）アクリレート、ポリエチレングリコールモノ（メタ）アクリレート、ポリプロピレングリコールモノ（メタ）アクリレート、ポリテトラメチレングリコールモノ（メタ）アクリレート等が挙げられる。
【００２７】
イソシアネート基と反応可能な官能基を有するアクリル系モノマー（ａ２）は、要求性能に応じて、１種、または２種以上を組み合わせて用いることができる。また、アクリル共重合体（Ａ）を構成する単量体の合計１００重量％中、単量体（ａ２）の割合は、好ましくは０．０１〜５０重量％、より好ましくは０．１〜２０重量％、さらに好ましくは０．１〜１０重量％である。モノマー（ａ２）の割合が５０重量％を越えるモノマー組成から得られる共重合体（Ａ）を用いると、後述するポリイソシアネート化合物（Ｂ）と反応し易くなるので、耐候性樹脂組成物（１’）の粘度が短時間で大きくなってしまうので、ポットライフ（塗工可能時間）が短いという問題がある。粘度が増大し過ぎないうちに塗工すれば、耐候性樹脂層（１）を得ることはできるが、耐湿熱経時試験において密着性が低下する。
一方、モノマー（ａ２）の割合が０．０１重量％未満の場合には、得られる共重合体（Ａ）の顔料分散性が悪く、後述するポリイソシアネート化合物（Ｂ）との反応性が著しく低下するので、形成される耐候性樹脂層（１）が脆弱で極めて傷付つきやすく、脆弱さ故に各種耐性が著しく悪い。
【００２８】
（ａ１）、（ａ２）以外の（メタ）アクリル系モノマー（ａ３）としては、メチル（メタ）アクリレート、エチル（メタ）アクリレート、ブチル（メタ）アクリレート、ヘキシル（メタ）アクリレート、２−エチルヘキシル（メタ）アクリレート、ステアリル（メタ）アクリレート等の脂肪族（メタ）アクリレートや、シクロヘキシルメタクリレート、シクロペンタジエニルメタクリレート等の脂環式（メタ）アクリレート、ベンジル（メタ）アクリレート等が挙げられる。
（ａ１）、（ａ２）以外の（メタ）アクリル系モノマー（ａ３）は、要求性能に応じて、１種、または２種以上を組み合わせて用いることができる。
【００２９】
また、より高い耐候性を必要とする場合には、アクリル共重合体（Ａ）中に、発生したラジカルを補足して熱に変える光安定剤である２，６位に置換基を導入した３級ピペリジニル基を導入することが望ましい。その場合、アクリル性共重合体（Ａ）は、グリシジル基またはオキセタニル基を有するアクリル系モノマー（ａ１）、イソシアネート基と反応可能な官能基を有するアクリル系モノマー（ａ２）、２，６位に置換基を導入した２級または３級ピペリジニル基を有するアクリル系モノマー（ａ４）、及び他のアクリル系モノマー（ａ３’）との共重合体（Ａ）により得ることができる。
【００３０】
２，６位に置換基を導入した２級または３級ピペリジニル基を有するアクリル系モノマー（ａ４）としては、２，６位に置換基を導入した２級または３級ピペリジニル基を持ち、グリシジル基またはオキセタニル基を有するアクリル系モノマー（ａ１）、イソシアネート基と反応可能な官能基を有するアクリル系モノマー（ａ２）、及び他のアクリル系モノマー（ａ３’）と共重合可能な二重結合とを持つアクリル系モノマーであれば何でもよいが、代表的なものとしてはペンタメチルビピペリジニルメタクリレートやテトラメチルピぺリジニルメタクリレート等が挙げられる。
【００３１】
２，６位に置換基を導入した２級または３級ピペリジニル基を有するアクリル系モノマー（ａ４）としては、要求性能に応じて、１種、または２種以上を組み合わせて用いることができる。また、アクリル共重合体（A）を構成するアクリル系モノマーの合計１００重量％中、単量体（ａ４）の割合は、好ましくは０．０１〜３０重量％、より好ましくは０．１〜１０重量％、さらに好ましくは０．５〜５重量％である。２，６位に置換基を導入した２級または３級ピペリジニル基を有するアクリル系モノマー（ａ４）の割合が５０重量％を超える場合には、得られるアクリル系共重合体（Ａ）の保存安定性が低下し、０．０１重量％未満の場合には、少量すぎて十分に耐光性を付与することはできない。
【００３２】
（ａ１）、（ａ２）以外の他の（メタ）アクリル系モノマー（ａ３）には、ベンゾトリアゾール基を有しないことが好ましい。ベンゾトリアゾール基は、太陽光エネルギーの高い紫外線を選択的に熱に変えることで、樹脂を紫外線から保護する役割を担うが、事実上、吸収した紫外線が樹脂にエネルギー移動し、樹脂を劣化させることがある。耐候性樹脂層（１）は顔料（Ｃ）を含むことで隠蔽性を出し、紫外線をカットしているために紫外線吸収剤は不要である。
【００３３】
アクリル共重合体（Ａ）は、公知の方法、例えば、溶液重合で得ることができる。溶剤としては、メタノール、エタノール、プロパノール、ブタノール、エチレングリコールメチルエーテル、ジエチレングリコールメチルエーテルなどのアルコール類、
アセトン、メチルエチルケトン、メチルイソブチルケトン、シクロヘキサノンなどのケトン類、
テトラヒドロフラン、ジオキサン、エチレングリコールジメチルエーテル、ジエチレングリコールジメチルエーテルなどのエーテル類、
ヘキサン、ヘプタン、オクタンなどの炭化水素類、
ベンゼン、トルエン、キシレン、クメンなどの芳香族類、
酢酸エチル、酢酸ブチルなどのエステル類などの使用が可能である。
溶剤は２種以上を混合して使用してもよい。
【００３４】
合成時に反応容器に入れておくモノマーの濃度は、０〜８０重量％が好ましい。
重合開始剤としては、過酸化物またはアゾ化合物を使用することができ、それらの例として、例えば、過酸化ベンゾイル、アゾイソブチルバレロニトリル、アゾビスイソブチロニトリル、ジ−ｔ−ブチルペルオキシド、ｔ−ブチルペルベンゾエート、ｔ−ブチルペルオクトエート、クメンヒドロキシペルオキシド等を挙げることができる。
重合温度は、５０〜２００℃、特に７０〜１４０℃が好ましい。
【００３５】
アクリル共重合体（Ａ）のガラス転移温度は、０〜６０℃であることが重要であり、２０〜５０℃であることが好ましい。
アクリル共重合体（Ａ）のガラス転移温度が６０℃を越える場合には、得られる耐候性樹脂層の湿熱経時での基材への密着性を確保することができずに、ウキやハガレが生じてしまう。
本発明の太陽電池裏面保護シートは、アルミニウム箔（２）に耐候性樹脂組成物（１’）を塗工・乾燥し、ロール状に巻き取った後、ロールを４０〜６０℃の環境下に１日〜２週間程度置くことによって耐候性樹脂層（１）を十分に硬化させて（以下、エージングという）製造することが多い。アクリル共重合体（Ａ）のガラス転移温度が０℃未満の場合、耐候性樹脂層（１）の表面にタックが生じるので、ロール状に巻き取るとブロッキング性が著しく悪化する。しかも、アクリル共重合体（Ａ）のガラス転移温度が０℃未満の場合、得られる耐候性樹脂層（１）が極めて傷付易い。
なお、ここでいうガラス転位温度とは、アクリル共重合体（Ａ）溶液を乾燥させて固形分１００％にした樹脂について、示差走査熱量分析（ＤＳＣ）によって計測したガラス転位温度のことを示す。
【００３６】
アクリル共重合体（Ａ）が水酸基を有する場合、その水酸基価は、固形分換算で好ましくは２〜１００ｍｇＫＯＨ／ｇ、より好ましくは５〜８５ｍｇＫＯＨ／ｇ、更に好ましくは５〜５０ｍｇＫＯＨ／ｇである。共重合体（Ａ）の水酸基価が１００ｍｇＫＯＨ／ｇを越える場合、共重合体（Ａ）は、後述するポリイソシアネート化合物（Ｂ）と反応し易くなるので、耐候性樹脂組成物（１’）の粘度が短時間で大きくなってしまうので、ポットライフ（塗工可能時間）が短いという問題がある。粘度が増大し過ぎないうちに塗工すれば、耐候性樹脂層（１）を得ることはできるが、耐湿熱経時試験において密着性が低下する。
一方、共重合体（Ａ）の水酸基価が２ｍｇＫＯＨ／ｇ未満の場合には、得られる共重合体（Ａ）の顔料分散性が悪く、後述するポリイソシアネート化合物（Ｂ）との反応性が著しく低下するので、形成される耐候性樹脂層（１）が脆弱で極めて傷付つきやすく、脆弱さ故に各種耐性が著しく悪い。
【００３７】
アクリル共重合体（Ａ）のゲルパーミエーションクロマトグラフィ（ＧＰＣ）によるポリスチレン換算の重量平均分子量は、３０，０００〜１５０，０００であることが重要であり、好ましくは５０，０００〜１００，０００である。
共重合体（ａ）の重量平均分子量が１５０，０００を越える場合には、耐候性樹脂層のアルミニウム箔への濡れ性が低下するので、密着性が低下する。また、分子量が大き過ぎると耐候性樹脂組成物（１’）の粘度が大きくなり、塗工性に支障を来たし易くなる。有機溶剤により希釈し、塗工時の粘度を調整することは可能であるが、希釈した分だけ得られる耐候性樹脂層の厚みが薄くなってしまう。
共重合体（ａ）の重量平均分子量が３０，０００未満の場合には、得られる耐候性樹脂層が脆弱になり傷つき易くなると共に、耐候性試験により耐候性樹脂層の厚みが減ってしまう。
【００３８】
アクリル共重合体（Ａ）は、酸価が０．１ｍｇＫＯＨ／ｇ以下であることが好ましい。酸価があると、アクリル共重合体（Ａ）の分解を促進する触媒として働くため、耐熱性及び耐湿熱性が著しく低下する。
【００３９】
アクリル共重合体（Ａ）中の芳香環含有量は、最大でも５０重量％であり、１０重量％以下であることが好ましく、できるだけ芳香環は含有しないことが好ましい。アクリル共重合体（Ａ）中の芳香環含有量が、５０重量％を超えると、紫外線を吸収し易くなるので、耐候性試験において耐候性樹脂層（１）が黄変し易くなるばかりでなく、塗膜劣化が激しく、耐候性樹脂層（１）の厚みが減る。
【００４０】
耐候性樹脂層（１）を形成するための耐候性樹脂組成物（１’）に用いる、ポリイソシアネート化合物（Ｂ）について説明する。
ポリイソシアネート化合物（Ｂ）は、アクリル共重合体（Ａ）同士を架橋させ、強靱で且つ伸張性、柔軟性、成形加工性、耐擦傷性、長期耐候性、長期耐湿熱性、耐薬品性を有する耐候性樹脂層を形成するために用いられる。
ポリイソシアネート化合物（Ｂ）としては、従来公知のものを使用することができ、例えば、鎖式もしくは環状脂肪族ポリイソシアネート、芳香族ポリイソシアネート、芳香脂肪族ポリイソシアネート等が挙げられる。
【００４１】
鎖式脂肪族ポリイソシアネートとしては、トリメチレンジイソシアネート、テトラメチレンジイソシアネート、ヘキサメチレンジイソシアネート（ＨＤＩ）、ペンタメチレンジイソシアネート、１、２−プロピレンジイソシアネート、２、３−ブチレンジイソシアネート、１、３−ブチレンジイソシアネート、ドデカメチレンジイソシアネート、２、４、４−トリメチルヘキサメチレンジイソシアネート等を挙げることができる。
【００４２】
脂環族ポリイソシアネートとしては、３−イソシアネートメチル−３、５、５−トリメチルシクロヘキシルイソシアネート（ＩＰＤＩ）、１、３−シクロペンタンジイソシアネート、１、３−シクロヘキサンジイソシアネート、１、４−シクロヘキサンジイソシアネート、メチル−２、４−シクロヘキサンジイソシアネート、メチル−２、６−シクロヘキサンジイソシアネート、４、４’−メチレンビス（シクロヘキシルイソシアネート）、１、４−ビス（イソシアネートメチル）シクロヘキサン等を挙げることができる。
【００４３】
芳香族ポリイソシアネートとしては、１、３−フェニレンジイソシアネート、４、４’−ジフェニルジイソシアネート、１、４−フェニレンジイソシアネート、４、４’−ジフェニルメタンジイソシアネート、２、４−トリレンジイソシアネート、２、６−トリレンジイソシアネート、４、４’−トルイジンジイソシアネート、２、４、６−トリイソシアネートトルエン、１、３、５−トリイソシアネートベンゼン、ジアニシジンジイソシアネート、４、４’−ジフェニルエーテルジイソシアネート、４、４’、４”−トリフェニルメタントリイソシアネート等を挙げることができる。
【００４４】
芳香脂肪族ポリイソシアネートとしては、ω、ω’−ジイソシアネート−１、３−ジメチルベンゼン、ω、ω’−ジイソシアネート−１、４−ジメチルベンゼン、ω、ω’−ジイソシアネート−１、４−ジエチルベンゼン、１、４−テトラメチルキシリレンジイソシアネート、１、３−テトラメチルキシリレンジイソシアネート等を挙げることができる。
【００４５】
得られる耐候性樹脂層が経時で黄色から褐色に変色することを防ぐために、ポリイソシアネート化合物（Ｂ）として、脂環族または脂肪族の化合物のみを用いることが好ましい。
【００４６】
ポリイソシアネート化合物（Ｂ）としては、上記化合物とグリコール類またはジアミン類との反応生成物である両末端イソシアネートアダクト体、ビウレット変性体、イソシアヌレート変性体を用いても構わない。
特に、ポリイソシアネート化合物（Ｂ）がイソシアヌレート変性体、特にイソシアヌレート環含有トリイソシアネートを含む場合には、より強靱、且つ伸張性を有する耐候性樹脂層を得ることができるため好ましい。イソシアヌレート環含有トリイソシアネートとして具体的には、イソシアヌレート変性イソホロンジイソシアネート（例えば、住友バイエルウレタン株式会社製のデスモジュールＺ４４７０）、イソシアヌレート変性ヘキサメチレンジイソシアネート（例えば、住友バイエルウレタン株式会社製のスミジュールＮ３３００）、イソシアヌレート変性トルイレンジイソシアネート（例えば、住友バイエルウレタン株式会社製のスミジュールＦＬ−２、ＦＬ−３、ＦＬ−４、ＨＬＢＡ）が挙げられる。また、イソシアヌレート環をさらに反応可能な官能基を２個以上有するポリエステル（ｃ）と反応させて、1分子中のイソシアネート基を増やしても良いし、生成したウレタン結合とさらに1等量のイソシアネート基を反応させてアロファネート化して、さらに1分子中のイソシアネート基を増やしても良い。イソシアネート基と反応可能な官能基を２個以上有するポリエステル（ｃ）としては、周知のポリエステル樹脂を用いることができる。
【００４７】
また、上記ポリイソシアネート化合物のイソシアネート基を、例えば、メタノール、エタノール、ｎ−ペンタノール、エチレンクロルヒドリン、イソプロピルアルコール、フェノール、ｐ−ニトロフェノール、ｍ−クレゾール、アセチルアセトン、アセト酢酸エチル、ε−カプロラクタムなどのブロック剤と反応させてブロック化した、ブロック変性体を用いても構わない。
【００４８】
更に、ポリイソシアネート化合物（Ｂ）として、イソシアネート基と反応可能な官能基を２個以上有するポリエステル（d）と、両末端にイソシアネート基を有するジイソシアネート化合物（e）とを反応させてなる、両末端イソシアネートプレポリマーを用いても構わない。ポリイソシアネート化合物（Ｂ）が上記両末端イソシアネートプレポリマーを含む場合には、少量で伸張性が得られ、塗膜の強靱性も損なわれない。
ポリイソシアネート化合物（Ｂ）は、１種、もしくは２種以上を組み合わせて使用することができる。
【００４９】
イソシアネート基と反応可能な官能基を２個以上有するポリエステル（d）としては、周知のポリエステル樹脂を用いることができる。
両末端にイソシアネート基を有するジイソシアネート化合物（e）としては、例えば、トルイレンジイソシアネート、ナフチレン−１，５−ジイソシアネート、ｏ−トルイレンジイソシアネート、ジフェニルメタンジイソシアネート、トリメチルヘキサメチレンジイソシアネート、イソホロンジイソシアネート、４，４'−ジフェニルメタンジイソシアネート、ヘキサメチレンジイソシアネート、ｍ−キシレンジイソシアネート、ｐ−キシレンジイソシアネート、リジンジイソシアネート、水添４，４'−ジフェニルメタンジイソシアネート、水添トリレンジイソシアネート等が挙げられる。
【００５０】
ポリイソシアネート化合物（Ｂ）は、アクリル共重合体（Ａ）に対して、エチレン性共重合体（Ａ）のイソシアネート基と反応可能な官能基の総数に対する（Ｂ）のイソシアネート基の数が０．１〜５倍であることが好ましく、更には１〜３倍であることが好ましい。
０．１倍より少ないと、架橋密度が低すぎて、脆弱で傷つき易く、各種耐性が悪い耐候性樹脂層（１）しか得られない。
一方、５倍より多いと、耐候性樹脂層（１）の表面にタックが生じるので、ロール状に巻き取るとブロッキング性が著しく悪化する。しかも、余剰のイソシアネート基が耐候性樹脂層（１）中に残り、そのイソシアネート基が空気中の水分と反応するので、耐湿熱性試験において耐候性樹脂層（１）の硬化状態が変化し、密着性が徐々に悪化する。また、余剰のイソシアネート基が空気中の水分と反応するので、耐候性樹脂層（１）の初期の硬化状態さえ、季節により変動する。
【００５１】
耐候性樹脂層（１）を形成するための耐候性樹脂組成物（１’）に用いる、顔料（Ｃ）について説明する。
耐候性樹脂層（Ｉ）は顔料（Ｃ）を含有することで、意匠性と隠蔽性を有する耐候性樹脂層を形成するために用いられる。また紫外線をカットすることで、太陽電池裏面保護シートの内部を保護する役割を有する。
顔料としては、従来公知のものを用いることができるが、意匠性の観点から黒色または白色であることが好まれる。着色性の観点から、黒色顔料としてはカーボンブラック、白色顔料としては酸化チタン、酸化亜鉛、酸化鉛、硫化亜鉛、リトボンが好ましい。
なお、顔料（Ｃ）の大きさは、隠蔽性、分散性等の点から適宜選択することができる。
【００５２】
また、耐候性樹脂層（１）は、融点が１２０℃以上であるか、もしくは融点を有しない、平均粒子径が１μｍ〜１．１×ｔ（μｍ）の粒子（D）をさらに含有することが好ましい。このような粒子を含有することによって、耐候性樹脂層（１）表面の凹凸が増大し、表面のすべり性やブロッキング性が向上する。
【００５３】
粒子（Ｄ）としては、融点が１２０℃以上であるか、もしくは融点を有しないものを用いる。
太陽電池モジュールは、太陽電池表面封止シート（Ｉ）、受光面側封止材（ＩＩ）、太陽電池セル（ＩＩＩ）、非受光面側封止材（ＩＶ）及び太陽電池裏面保護シート（Ｖ）をこの順番で加熱・減圧下に接触させ、貼り合せて作成する（以下、この真空ラミネートともいう）。真空ラミネート時の温度は、受光面側封止材（ＩＩ）及び非受光面側封止材（ＩＶ）の軟化温度および架橋温度の点から、通常、１２０〜１６０℃程度である。
融点が１２０℃未満の粒子を用いると、太陽電池モジュール作成時の真空ラミネート時の熱により、粒子が溶融してしまうため、耐候性樹脂層（１）の耐擦傷性を低下させたり、基材への密着性を低下させたりする。そこで、耐候性樹脂層（１）には、融点が１２０℃以上であるか、もしくは融点を有しないものを用いる。
【００５４】
また、粒子（D）の平均粒子径は１μｍ〜１．１×ｔ（μｍ）であり、３μｍ〜１．０×ｔ（μｍ）であることが好ましい。平均粒子径が１μｍ未満であると、小さすぎて耐候性樹脂層（１）の表面状態を改質することができず、平均粒子径が１．１×ｔ（μｍ）を超える、すなわち耐候性樹脂層（１）の膜厚を大きく超えると、隠蔽性が低下し、耐候性の低下の要因となる。
なお、平均粒子径は走査型電子顕微鏡で計測した２００個の粒子の粒子径の平均の値である。具体的には視野中の任意の点を起点とし、前記起点から任意の一定の直線方向上に存在する２００個の個々の粒子について、個々の粒子上の前記直線の各線分の長さを測り、その合計を２００で除した値である。
【００５５】
粒子（D）は融点、平均粒子径が上記の条件であれば、無機微粒子であっても有機微粒子であっても構わない。
【００５６】
無機微粒子の具体例としては、シリカ、ガラス繊維、ガラス粉末、ガラスビーズ、クレー、ワラスナイト、酸化鉄、酸化アンチモン、リトポン、軽石粉、硫酸アルミニウム、ケイ酸ジルコニウム、ドロマイト、砂鉄などを含有する無機系粒子が挙げられる。
【００５７】
また、前記無機系粒子は、その特性を損なわない程度に不純物を含んでいてもよい。また、粒子の形状は、粉末状、粒状、顆粒状、真球状、平板状、繊維状、など、どのような形状であってもよい。
【００５８】
有機系微粒子の具体例としては、ポリオレフィン系ワックス、ポリメチルメタアクリレート樹脂、ポリスチレン樹脂、ナイロン樹脂、メラミン樹脂、グアナミン樹脂、フェノール樹脂、尿素樹脂、シリコン樹脂、メタクリレート樹脂、アクリレート樹脂などのポリマー粒子、あるいは、セルロースパウダー、ニトロセルロースパウダー、木粉、古紙粉、籾殻粉、澱粉などが挙げられる。
耐熱性の点から、メラミン樹脂、グアナミン樹脂、尿素樹脂等の窒素含有樹脂粒子であることが好ましい。
【００５９】
前記有機系微粒子は、乳化重合法、懸濁重合法、分散重合法、ソープフリー重合法、シード重合法、マイクロサスペンジョン重合法、などの重合法により得ることができる。また、前記有機系粒子は、その特性を損なわない程度に不純物を含んでいてもよい。また、粒子の形状は、粉末状、粒状、顆粒状、平板状、繊維状、など、どのような形状であってもよい。
【００６０】
また、耐候性樹脂層（１）には、得られる耐候性樹脂層の強度を上げるために、本発明の効果を妨げない範囲で、アクリル共重合体（Ａ）以外の各種の熱可塑性樹脂を含有させてもよい。
熱可塑性樹脂としては、例えば、ポリプロピレン、ポリエチレン、エチレン−酢酸ビニル共重合体、ポリイソブチレン、ポリブタジエン、ポリスチレン、ポリカーボネート、ポリメチルペンテン、アイオノマー、アクリロニトリル−ブタジエン−スチレン樹脂、アクリル系樹脂、ポリビニルアルコール、ポリアミド樹脂、ポリアセタール、ポリエステル等が挙げられる。
【００６１】
上記の熱可塑性樹脂の添加量は、アクリル共重合体（Ａ）の合計１００重量部に対して、５０重量部以下が好ましく、３０重量部以下が更に好ましい。５０重量部を超えると、他成分との相溶性が低下する場合がある。
【００６２】
本発明に用いられる耐候性樹脂組成物（１’）には、溶剤が含まれる。
溶剤としては、メタノール、エタノール、プロパノール、ブタノール、エチレングリコールメチルエーテル、ジエチレングリコールメチルエーテル等のアルコール類、
アセトン、メチルエチルケトン、メチルイソブチルケトン、シクロヘキサノン等のケトン類、
テトラヒドロフラン、ジオキサン、エチレングリコールジメチルエーテル、ジエチレングリコールジメチルエーテル等のエーテル類、
ヘキサン、ヘプタン、オクタン等の炭化水素類、
ベンゼン、トルエン、キシレン、クメン等の芳香族類、
酢酸エチル、酢酸ブチル等のエステル類などの内から樹脂組成物の組成に応じ適当なものを使用する。溶剤は２種以上用いてもよい。
【００６３】
また、耐候性樹脂組成物（１’）には、必要に応じて、本発明による効果を妨げない範囲で、架橋促進剤を添加してもよい。架橋促進剤はアクリル系共重合体（Ａ）のイソシアネート基と反応可能な官能基とポリイソシアネート化合物（Ｂ）のイソシアネートによるウレタン結合反応を促進する触媒としての役割を果たす。架橋促進剤としては、錫化合物、酸、塩基などがあげられる。
【００６４】
また、耐候性樹脂組成物（１’）には、必要に応じて、本発明による効果を妨げない範囲で、充填剤、チクソトロピー付与剤、老化防止剤、酸化防止剤、帯電防止剤、難燃剤、熱伝導性改良剤、可塑剤、ダレ防止剤、防汚剤、防腐剤、殺菌剤、消泡剤、レベリング剤、硬化剤、増粘剤、顔料分散剤、シランカップリング剤等の各種の添加剤を添加してもよい。
【００６５】
本発明に用いられる耐候性樹脂組成物（１’）は、例えばアクリル共重合体（Ａ）の重合時に得られる重合体溶液に、ポリイソシアネート化合物（Ｂ）及び他の成分を混合し、攪拌羽根、振とう攪拌機、回転攪拌機などで攪拌すればよい。また、サンドミル、３本ロール、２本ロールなどを用いて混合してもよい。塗工性などの向上のために、さらに溶剤を追加したり、濃縮したりしてもよい。
【００６６】
また、顔料（Ｃ）、粒子（Ｄ）は、まず、（Ｃ）〜（D）、分散樹脂、必要に応じて分散剤、及び溶剤を混合した（Ｃ）〜（D）のペーストを作製した後、他の成分と混合するのが好ましい。
分散樹脂としては、アクリル共重合体（Ａ）そのものを用いるのが好ましいが、特に限定はなく、顔料分散性に優れた極性基、例えば水酸基、カルボキシル基、チオール基、アミノ基、アミド基、ケトン基等を有する、アクリル樹脂、ポリウレタン樹脂、ポリウレア樹脂、ポリエステル樹脂等を用いることができる。
分散剤としては、例えば、顔料誘導体、アニオン系界面活性剤、両性界面活性剤、ノニオン系界面活性剤、チタンカップリング剤、シランカップリング剤等が挙げられる。また、金属キレート、樹脂コートなどにより、顔料表面の改質を行うこともできる。
【００６７】
＜太陽電池裏面保護シート＞
本発明の太陽電池裏面保護シートは、耐候性樹脂組成物（１’）から形成される耐候性樹脂層（１）と、アルミニウム箔（２）、プラスチックフィルム（３）及び易接着層（４）を具備し、耐候性樹脂層（１）、アルミニウム箔（２）、プラスチックフィルム（３）、易接着層（４）の順に積層されて構成される。アルミニウム箔（２）とプラスチックフィルム（３）とは、層間接着剤層（５）を介して積層されることもできるし、アルミニウム箔（２）上にプラスチックフィルム（３）を直にエクストルージョンラミネートにより積層することもでき、層間接着剤層（５）を介して積層されることが好ましい。
なお、層間接着剤層（５）は硬化した状態で太陽電池裏面保護シートを構成するのに対し、易接着層（４）は、後述するように非受光面側封止材（ＩＶ）との接着性を向上するために設けられた樹脂層であるから、太陽電池モジュールを形成する際に、軟化あるいは硬化する必要がある。
【００６８】
次に、本発明に用いるアルミニウム箔（２）に関して説明する。アルミニウム箔（２）は水蒸気バリア層として用いられ、外部からの水蒸気の浸入を防ぐ。
【００６９】
アルミニウム箔の厚みは、耐腐食性の観点から、１０μｍから１００μｍであることが好ましく、更に好ましくは２０μｍから５０μｍであることが好ましい。
両者の積層には、従来公知の種々の接着剤を用いることができる。
【００７０】
アルミニウム箔の厚みは、耐腐食性の向上や耐候性樹脂層（１）や接着剤との密着性を向上させるために、リン酸クロメート処理やアロジン処理のような表面処理を行っても良い。
【００７１】
次に、本発明に用いるプラスチックフィルム（３）に関して説明する。
本発明で用いるプラスチックフィルム（３）としては、例えば、ポリエチレンテレフタレート、ポリブチレンテレフタレート、ポリナフタレンテレフタレートなどのポリエステル系樹脂フィルム、ポリエチレン、ポリプロピレン、ポリシクロペンタジエンなどのオレフィンフィルム、ポリフッ化ビニル、ポリフッ化ビニリデンフィルム、ポリテトラフルオロエチレンフィルム、エチレン‐テトラフルオロエチレン共重合体フィルムなどのフッ素系フィルム、アクリルフィルム、トリアセチルセルロースフィルム、を用いることができる。フィルム剛性、コストの観点からポリエステル系樹脂フィルムであることが好ましく、ポリエチレンテレフタラートフィルムであることが好ましい。
またこれらのフィルムは、１層または２層以上の複層構造でも構わない。
【００７２】
これらプラスチックフィルム基材（３）は無色であってもよいし、顔料もしくは染料などの着色成分が含有されていても良い。着色成分を含有させる方法としては、例えば、フィルムの製膜時にあらかじめ着色成分を練りこんでおく方法、無色透明フィルム基材上に着色成分を印刷する方法等がある。また、着色フィルムと無色透明フィルムとを貼り合わせて使用してもよい。
【００７３】
次に、本発明に用いる易接着層（４）に関して説明する。
本発明における易接着層（４）は、プラスチックフィルム（３）と非受光面側封止材（ＩＶ）との接着性を向上するために設けられた樹脂層である。
そして、太陽電池モジュールを形成する際、非受光面側封止材（ＩＶ）と本発明の太陽電池裏面保護シート（Ｖ）とを、易接着層（４）とが接するようにして貼着することによって、太陽電池モジュールに太陽電池裏面保護シートが装着される。
【００７４】
本発明において用いられる易接着層（４）としては、一般的に接着剤として用いられているものであれば何でもよい。具体的には、ポリエステル系樹脂、ウレタン系樹脂、アクリル系樹脂が挙げられ、これらは単独または２種以上を使用できる。さらにこれらの樹脂が複合化したものも使用できる。
【００７５】
ポリエステル系樹脂とは、カルボン酸成分と水酸基成分とを常法に従い反応（エステル化反応、エステル交換反応）させたポリエステル樹脂の他、水酸基を有するポリエステル樹脂にさらにイソシアネート化合物を反応させてなるポリエステルポリウレタン樹脂、さらにジアミン成分を反応させてなるポリエステルポリウレタンポリウレア樹脂などをも含む意である。
【００７６】
ポリエステル系樹脂を構成するカルボン酸成分としては、安息香酸、ｐ−ｔｅｒｔ−ブチル安息香酸、無水フタル酸、イソフタル酸、テレフタル酸、無水コハク酸、アジピン酸、アゼライン酸、テトレヒドロ無水フタル酸、ヘキサヒドロ無水フタル酸、無水マレイン酸、フマル酸、イタコン酸、テトラクロル無水フタル酸、１、４−シクロヘキサンジカルボン酸、無水トリメリット酸、メチルシクロヘキセントリカルボン酸無水物、無水ピロメリット酸、ε−カプロラクトン、脂肪酸が例示できる。
ポリエステル系樹脂を構成する水酸基成分としては、エチレングリコール、プロピレングリコール、１、３−ブチレングリコール、１、６−ヘキサンジオール、ジエチレングリコール、ジプロピレングリコール、ネオペンチルグリコール、トリエチレングリコール、３−メチルペンタンジオール、１、４−シクロヘキサンジメタノール等のジオール成分の他、グリセリン、トリメチロールエタン、トリメチロールプロパン、トリスヒドロキシメチルアミノメタン、ペンタエリスリトール、ジペンタエリスリトールなどの多官能アルコールが例示できる。
常法に従いこれらのカルボン酸成分と水酸基成分とを重合させて所定のポリエステル樹脂としたものが本発明で使用できる。
【００７７】
ウレタン系樹脂とは、水酸基を有するポリエステル樹脂以外の水酸基成分とイソシアネート化合物を反応させてなるものである。
水酸基成分としては、ポリエチレングリコール、ポリプロピレングリコール、エチレンオキサイドやプロピレンオキサイドを付加したポリエーテル系ポリオール、アクリルポリオール、ポリブタジエン系ポリオールなどのポリマーポリオールなどが使用できる。
イソシアネート化合物としては、先に述べたポリイソシアネート化合物（Ｂ）と同様のものを例示できる。トリメチレンジイソシアネート（ＴＤＩ）、ヘキサメチレンジイソシアネート（ＨＤＩ）、メチレンビス（４、１−フェニレン）＝ジイソシアネート（ＭＤＩ）、３−イソシアネートメチル−３、５、５−トリメチルシクロヘキシルイソシアネート（ＩＰＤＩ）、キシリレンジイソシアネート（ＸＤＩ）等のジイソシアネートや、これらジイソシアネートのトリメチロールプロパンアダクト体、これらジイソシアネートの三量体であるイソシアヌレート体、これらジイソシアネートのビューレット結合体、ポリメリックジイソシアネートなどが例示できる。
【００７８】
アクリル系樹脂を構成するモノマーとしては、一般式（a）ＣＨ２＝ＣＲ１−ＣO−ＯＲ２（Ｒ１は水素原子、もしくはメチル基、Ｒ２は水酸基もしくは炭素数１乃至２０の置換基を有する炭化水素基を示す）で表されるアクリル酸、メタクリル酸、アクリル酸メチル、アクリル酸エチル、アクリル酸イソプロピル、アクリル酸ｎ−ヘキシル、アクリル酸ブチル、アクリル酸２エチルヘキシル、アクリル酸４ヒドロキシブチル、アクリル酸ヒドロキシプロピル、メタクリル酸メチル、メタクリル酸エチル、メタクリル酸イソプロピル、メタクリル酸ブチル、メタクリル酸ｎ−ヘキシル、メタクリル酸ラウリル、メタクリル酸２ヒドロキシエチル、メタクリル酸４ヒドロキシブチル、メタクリル酸ヒドロキシプロピル等が例示できる。更にはアクリルアミド、メタアクリルアミド、アクリルニトリル、メタアクリルニトリル、Ｎ−メチロールアクリルアミド、N−アルキロールアクリルアミド、ジアセトンアクリルアミド、ジアセトンメタクリルアミド、アクロレイン、メタアクロレイン、グリシジルメタクリレートなども反応性モノマーとして例示できる。常法に従いこれらのモノマーを共重合させて所定のアクリル樹脂としたものが本発明で使用できる。
【００７９】
易接着層（４）の強靭性、伸縮性、耐熱性、耐湿熱性、耐候性を向上させるため、架橋剤を添加することが好ましく、そのため、先に例示したポリエステル系樹脂、ウレタン系樹脂、アクリル系樹脂は、水酸基、カルボキシル基、スルホニル基、ホスフォニル基、イソシアナート基、エポキシ基、などの反応点を持つことが好ましい。
【００８０】
架橋剤としては、ポリイソシアナート化合物、ポリグリシジル化合物、ポリアジリジル化合物などが挙げられる。
【００８１】
耐久性や塗液安定性の点から、水酸基を有するポリエステル系またはウレタン系樹脂とイソシアナート水酸基と反応し得る官能基を有する硬化剤としては、イソシアネート化合物が好ましい。さらに耐久性の向上の点から、ポリイソシアネート化合物が好ましい。
【００８２】
これらポリイソシアネート化合物の中でも、意匠性の観点から、低黄変型の脂肪族または脂環族のポリイソシアネートが好ましく、耐湿熱性の観点からは、イソシアヌレート体が好ましい。より具体的には、ヘキサメチレンジイソシアネート（ＨＤＩ）のイソシアヌレート体、３−イソシアネートメチル−３、５、５−トリメチルシクロヘキシルイソシアネート（ＩＰＤＩ）のイソシアヌレート体が好ましい。
なお、易接着層（４）を非受光面側封止材（ＩＶ）と貼着するまでは、硬化させたくないので、工業的には前記のポリイソシアネート化合物のブロック化物を用いることが好ましい。
【００８３】
硬化剤としては、上記ポリイソシアネート化合物の他に、周知のオキサゾリン化合物、例えば、２、５−ジメチル−２−オキサゾリン、２、２−（１、４−ブチレン）−ビス（２−オキサゾリン）またはヒドラジド化合物、たとえば、イソフタル酸ジヒドラジド、セバシン酸ジヒドラジド、アジピン酸ジヒドラジドを含むことができる。
【００８４】
耐候性樹脂層（１）または易接着層（４）をアルミニウム箔（２）やプラスチックフィルム（３）上に設ける方法としては、ロールナイフコーター、ダイコーター、ロールコーター、バーコーター、グラビアロールコーター、リバースロールコーター、ディッピング、ブレードコーター、グラビアコーター、マイクログラビアコーター、コンマコーターなどの従来公知のコーティング方式によって、耐候性樹脂組成物（１’）または接着剤組成物（４’）をコーティングする方法や、耐候性樹脂組成物（１’）または接着剤組成物（４’）から形成されるフィルムを、ドライラミネート、エクストルージョンラミネート、サーマルラミネート法など従来公知のラミネート方法でアルミニウム箔（３）またはプラスチックフィルム（３）と貼りあわせる方法が挙げられる。
【００８５】
本発明の太陽電池裏面保護シートの製造方法について説明する。
図２に示す太陽電池裏面保護シートは、プラスチックフィルム（３）に層間接着剤層（５）を前述と同様のコーティング方法で設けた後、アルミニウム箔（２）と積層して、アルミニウム箔（２）−プラスチックフィルム（３）積層体を作成した後、アルミニウム箔（２）面に耐候性樹脂層（１）、プラスチックフィルム（３）面に易接着層（４）を前述のコーティング方法やラミネート方法で設けることで作成することができる。
【００８６】
次に本発明の太陽電池モジュールの製造方法について説明する。
本発明の太陽電池モジュールは、太陽電池の受光面側に位置する太陽電池表面封止シート（Ｉ）と、太陽電池の受光面側に位置する封止材層（ＩＩ）、太陽電池素子（ＩＩＩ）と、太陽電池の非受光面側に位置する封止材層（ＩＶ）と、詳述した本発明の太陽電池裏面保護シートを必須の構成層とし、前記非受光面側封止材層（ＩＶ）に、本発明の太陽電池裏面保護シートを構成する易接着層（４）が接するように、太陽電池裏面封止シートを積層することによって、得ることができる。非受光面側封止材層（ＩＶ）と太陽電池裏面保護シートとを積層する際、減圧下に両者を接触させ、次いで加熱・加圧下に重ね合わせることによって得ることができる。易接着層（４）が熱硬化性の場合、常圧に戻した後、さらに高温条件下に置いて、易接着層（４）の硬化を進行させることもできる。
【実施例】
【００８７】
以下、実施例により、本発明をさらに詳細に説明する。なお、実施例中、部は重量部を、％は重量％をそれぞれ示す。表１にアクリル樹脂溶液の物性を示す。
【００８８】
＜アクリル樹脂溶液Ａ１＞
冷却管、撹拌装置、温度計、窒素導入管を備えた４つ口フラスコに、メチルメタクリレート４５部、ｎ−ブチルメタクリレート４０部、４−ヒドロキシブチルアクリレート３部、グリシジルメタクリレート１０部、ペンタメチルビピペリジニルメタクリレート（日立化成製、ファンクリルＦＡ−７１１ＭＭ）２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が８８、０００、水酸基価が１２．４（ｍｇＫＯＨ／ｇ）、酸価が０（ｍｇＫＯＨ／ｇ）、Ｔｇが６℃、固形分５０％のアクリル樹脂溶液Ａ１を得た。
【００８９】
なお、重量平均分子量、ガラス転移温度、酸価、水酸基価は、下記に記述するようにして測定した。
【００９０】
＜重量平均分子量（Ｍｗ）の測定＞
Ｍｗの測定はＧＰＣ（ゲルパーミエーションクロマトグラフィー）を用いた。ＧＰＣは溶媒（ＴＨＦ；テトラヒドロフラン）に溶解した物質をその分子サイズの差によって分離定量する液体クロマトグラフィーであり、重量平均分子量（Ｍｗ）の決定はポリスチレン換算で行った。
【００９１】
＜ガラス転移温度（Ｔｇ）の測定＞
ガラス転移温度の測定は、示差走査熱量測定（ＤＳＣ）により求めた。
アルミニウムパンに試料約１０ｍｇを秤量してＤＳＣ装置にセットし（リファレンス：試料を入れていない同タイプのアルミニウムパンとした。）、３００℃の温度で５分間加熱した後、液体窒素を用いて−１２０℃まで急冷処理した。その後１０℃／分で昇温し、得られたＤＳＣチャートからガラス転移温度（Ｔｇ）を算出した（単位：℃）。
なお、Ｔｇ測定用の試料は、上記のアクリル樹脂溶液を１５０℃で約１５分、加熱し、乾固させたものを用いた。
【００９２】
＜酸価（ＡＶ）の測定＞
共栓三角フラスコ中に試料（樹脂の溶液：約５０％）約１ｇを精密に量り採り、トルエン／エタノール（容量比：トルエン／エタノール＝２／１）混合液１００ｍｌを加えて溶解する。これに、フェノールフタレイン試液を指示薬として加え、３０秒間保持する。その後、溶液が淡紅色を呈するまで０．１Ｎアルコール性水酸化カリウム溶液で滴定する。
酸価は次式により求めた。酸価は樹脂の乾燥状態の数値とした（単位：ｍｇＫＯＨ／ｇ）。
酸価（ｍｇＫＯＨ／ｇ）＝｛(５.６１１×ａ×Ｆ)/Ｓ｝／（不揮発分濃度／１００）
ただし、Ｓ：試料の採取量（ｇ）
ａ：０．１Ｎアルコール性水酸化カリウム溶液の消費量（ｍｌ）
Ｆ：０．１Ｎアルコール性水酸化カリウム溶液の力価
【００９３】
＜水酸基価（ＯＨＶ）の測定＞
共栓三角フラスコ中に試料（樹脂の溶液：約５０％）約１ｇを精密に量り採り、トルエン／エタノール（容量比：トルエン／エタノール＝２／１）混合液１００ｍｌを加えて溶解する。更にアセチル化剤（無水酢酸２５ｇをピリジンで溶解し、容量１００ｍｌとした溶液）を正確に５ｍｌ加え、約１時間攪拌した。これに、フェノールフタレイン試液を指示薬として加え、３０秒間持続する。その後、溶液が淡紅色を呈するまで０．１Ｎアルコール性水酸化カリウム溶液で滴定する。
水酸基価は次式により求めた。水酸基価は樹脂の乾燥状態の数値とした（単位：ｍｇＫＯＨ／ｇ）。
水酸基価（ｍｇＫＯＨ／ｇ）＝［｛(ｂ−ａ)×Ｆ×２８．２５｝/Ｓ］／（不揮発分濃度／１００）＋Ｄ
ただし、Ｓ：試料の採取量（ｇ）
ａ：０．１Ｎアルコール性水酸化カリウム溶液の消費量（ｍｌ）
ｂ：空実験の０．１Ｎアルコール性水酸化カリウム溶液の消費量（ｍｌ）
Ｆ：０．１Ｎアルコール性水酸化カリウム溶液の力価
Ｄ：酸価（ｍｇＫＯＨ／ｇ）
【００９４】
＜アクリル樹脂溶液Ａ２＞
冷却管、撹拌装置、温度計、窒素導入管を備えた４つ口フラスコに、メチルメタクリレート３５部、ｎ−ブチルメタクリレート２５部、２−エチルヘキシルメタクリレート２８部、２−ヒドロキシエチルメタクリレート２部、３−メチル３−オキセタニルアクリレート（大阪有機化学製、ＯＸＥ−１０）８部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が７０、０００、水酸基価が８．０（ｍｇＫＯＨ／ｇ）、酸価が０（ｍｇＫＯＨ／ｇ）、Ｔｇが３３℃、固形分５０％のアクリル樹脂溶液Ａ２を得た。
【００９５】
＜アクリル樹脂溶液Ａ３＞
冷却管、撹拌装置、温度計、窒素導入管を備えた４つ口フラスコに、イソボルニルメタクリレート４３部、ｎ−ブチルメタクリレート３３部、４−ヒドロキシブチルアクリレート２部、３−メチル３−オキセタニルメタクリレート（大阪有機化学製、ＯＸＥ−３０）２０部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が６８、０００、水酸基価が７．９（ｍｇＫＯＨ／ｇ）、酸価が０（ｍｇＫＯＨ／ｇ）、Ｔｇが２４℃、固形分５０％のアクリル樹脂溶液Ａ３を得た。
【００９６】
＜アクリル樹脂溶液Ａ４＞
冷却管、撹拌装置、温度計、窒素導入管を備えた４つ口フラスコに、イソボルニルメタクリレート１８部、ｎ−ブチルメタクリレート６３部、２−ヒドロキシエチルメタクリレート２部、３、４-エポキシシクロヘキシルメチルメタアクリレート（ダイセル化学製、サイクロマーＭ１００）１５部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が９５、０００、水酸基価が９．５（ｍｇＫＯＨ／ｇ）、酸価が０（ｍｇＫＯＨ／ｇ）、Ｔｇが４１℃、固形分５０％のアクリル樹脂溶液Ａ４を得た。
【００９７】
＜アクリル樹脂溶液Ａ５＞
冷却管、撹拌装置、温度計、窒素導入管を備えた４つ口フラスコに、シクロヘキシルメタクリレート４５部、ｎ−ブチルメタクリレート３７部、４−ヒドロキシブチルアクリレート４部、グリシジルメタクリレート１２部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が４２、０００、水酸基価が１６．５（ｍｇＫＯＨ／ｇ）、酸価が０（ｍｇＫＯＨ／ｇ）、Ｔｇが４３℃、固形分５０％のアクリル樹脂溶液Ａ５を得た。
【００９８】
＜アクリル樹脂溶液Ａ６＞
冷却管、撹拌装置、温度計、窒素導入管を備えた４つ口フラスコに、メチルメタクリレート１９部、ｎ−ブチルメタクリレート６６部、２−ヒドロキシエチルメタクリレート３部、グリシジルメタクリレート１０部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が１２６、０００、水酸基価が１２．２（ｍｇＫＯＨ／ｇ）、酸価が０（ｍｇＫＯＨ／ｇ）、Ｔｇが３２℃、固形分５０％のアクリル樹脂溶液Ａ６を得た。
【００９９】
＜アクリル樹脂溶液Ａ７＞
冷却管、撹拌装置、温度計、窒素導入管を備えた４つ口フラスコに、シクロヘキシルメタクリレート３９部、ｎ−ブチルメタクリレート２２部、２−エチルヘキシルメタクリレート２２部、２−ヒドロキシエチルメタクリレート１０部、グリシジルメタクリレート５部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が５３、０００、水酸基価が４０．９（ｍｇＫＯＨ／ｇ）、酸価が０（ｍｇＫＯＨ／ｇ）、Ｔｇが１９℃、固形分５０％のアクリル樹脂溶液Ａ７を得た。
【０１００】
＜アクリル樹脂溶液Ａ８＞
冷却管、撹拌装置、温度計、窒素導入管を備えた４つ口フラスコに、メチルメタクリレート２３部、ｎ−ブチルメタクリレート３５部、２−エチルヘキシルメタクリレート１０部、２−ヒドロキシエチルメタクリレート２０部、グリシジルメタクリレート１０部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が７２、０００、水酸基価が８０．６（ｍｇＫＯＨ／ｇ）、酸価が０（ｍｇＫＯＨ／ｇ）、Ｔｇが２７℃、固形分５０％のアクリル樹脂溶液Ａ８を得た。
【０１０１】
＜アクリル樹脂溶液Ａ９＞
冷却管、撹拌装置、温度計、窒素導入管を備えた４つ口フラスコに、メチルメタクリレート４０部、ｎ−ブチルアクリレート１６部、グリシジルメタクリレート４０部、２−ヒドロキシエチルメタクリレート４部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が５２、０００、水酸基価が１７．１（ｍｇＫＯＨ／ｇ）、酸価が０（ｍｇＫＯＨ／ｇ）、Ｔｇが２０℃、固形分５０％のアクリル樹脂溶液Ａ９を得た。
【０１０２】
＜アクリル樹脂溶液Ａ１０＞
冷却管、撹拌装置、温度計、窒素導入管を備えた４つ口フラスコに、メチルメタクリレート１５部、ｎ−ブチルメタクリレート５５部、４−ヒドロキシブチルアクリレート２部、グリシジルメタクリレート２５部、ペンタメチルビピペリジニルメタクリレート２部、メタクリル酸１部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が７７、０００、水酸基価が８．３（ｍｇＫＯＨ／ｇ）、酸価が８（ｍｇＫＯＨ／ｇ）、Ｔｇが２４℃、固形分５０％のアクリル樹脂溶液Ａ１０を得た。
【０１０３】
＜アクリル樹脂溶液Ａ１１＞
冷却管、撹拌装置、温度計、窒素導入管を備えた４つ口フラスコに、メチルメタクリレート１９部、ｎ−ブチルメタクリレート６４部、２−ヒドロキシエチルメタクリレート２部、グリシジルメタクリレート１０部、ベンゾトリアゾール系UV吸収剤含有モノマーであるＲＵＶＡ−９３（大塚化学製）５部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が６８、０００、水酸基価が７．７（ｍｇＫＯＨ／ｇ）、酸価が０（ｍｇＫＯＨ／ｇ）、Ｔｇが３２℃、固形分５０％のアクリル樹脂溶液Ａ１１を得た。
【０１０４】
＜アクリル樹脂溶液Ａ１２＞
冷却管、撹拌装置、温度計、窒素導入管を備えた４つ口フラスコに、メチルメタクリレート４３部、ｎ−ブチルメタクリレート５２部、２−ヒドロキシエチルメタクリレート３部、ペンタメチルビピペリジニルメタクリレート（日立化成製、ファンクリルＦＡ−７１１ＭＭ）２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が８６、０００、水酸基価が１２．２（ｍｇＫＯＨ／ｇ）、酸価が０（ｍｇＫＯＨ／ｇ）、Ｔｇが７℃、固形分５０％のアクリル樹脂溶液Ａ１２を得た。
【０１０５】
＜アクリル樹脂溶液Ａ１３＞
冷却管、撹拌装置、温度計、窒素導入管を備えた４つ口フラスコに、メチルメタクリレート４０部、ｎ−ブチルメタクリレート２８部、２−エチルヘキシルメタクリレート２８部、２−ヒドロキシエチルメタクリレート２部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が７３、０００、水酸基価が７．９（ｍｇＫＯＨ／ｇ）、酸価が０（ｍｇＫＯＨ／ｇ）、Ｔｇが３７℃、固形分５０％のアクリル樹脂溶液Ａ１３を得た。
【０１０６】
＜アクリル樹脂溶液Ａ１４＞
冷却管、撹拌装置、温度計、窒素導入管を備えた４つ口フラスコに、イソボルニルメタクリレート４８部、ｎ−ブチルメタクリレート４８部、４−ヒドロキシブチルアクリレート２部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が６７、０００、水酸基価が８．２（ｍｇＫＯＨ／ｇ）、酸価が０（ｍｇＫＯＨ／ｇ）、Ｔｇが２９℃、固形分５０％のアクリル樹脂溶液Ａ１４を得た。
【０１０７】
＜アクリル樹脂溶液Ａ１５＞
冷却管、撹拌装置、温度計、窒素導入管を備えた４つ口フラスコに、イソボルニルメタクリレート１９部、ｎ−ブチルメタクリレート７７部、２−ヒドロキシエチルメタクリレート２部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が９６、０００、水酸基価が８．１（ｍｇＫＯＨ／ｇ）、酸価が０（ｍｇＫＯＨ／ｇ）、Ｔｇが４５℃、固形分５０％のアクリル樹脂溶液Ａ１５を得た。
【０１０８】
＜アクリル樹脂溶液Ａ１６＞
冷却管、撹拌装置、温度計、窒素導入管を備えた４つ口フラスコに、シクロヘキシルメタクリレート５３部、ｎ−ブチルメタクリレート４１部、４−ヒドロキシブチルアクリレート４部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が４５、０００、水酸基価が１６．２（ｍｇＫＯＨ／ｇ）、酸価が０（ｍｇＫＯＨ／ｇ）、Ｔｇが４１℃、固形分５０％のアクリル樹脂溶液Ａ１６を得た。
【０１０９】
＜アクリル樹脂溶液Ａ１７＞
冷却管、撹拌装置、温度計、窒素導入管を備えた４つ口フラスコに、メチルメタクリレート１９部、ｎ−ブチルメタクリレート７６部、２−ヒドロキシエチルメタクリレート３部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が１２４、０００、水酸基価が１１．９（ｍｇＫＯＨ／ｇ）、酸価が０（ｍｇＫＯＨ／ｇ）、Ｔｇが４０℃、固形分５０％のアクリル樹脂溶液Ａ１７を得た。
【０１１０】
＜アクリル樹脂溶液Ａ１８＞
冷却管、撹拌装置、温度計、窒素導入管を備えた４つ口フラスコに、シクロヘキシルメタクリレート５３部、ｎ−ブチルメタクリレート１９部、２−エチルヘキシルメタクリレート２０部、２−ヒドロキシエチルメタクリレート６部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が５６、０００、水酸基価が２５．３（ｍｇＫＯＨ／ｇ）、酸価が０（ｍｇＫＯＨ／ｇ）、Ｔｇが１８℃、固形分５０％のアクリル樹脂溶液Ａ１８を得た。
【０１１１】
＜アクリル樹脂溶液Ａ１９＞
冷却管、撹拌装置、温度計、窒素導入管を備えた４つ口フラスコに、メチルメタクリレート３２部、ｎ−ブチルメタクリレート４６部、２−エチルヘキシルメタクリレート１０部２−ヒドロキシエチルメタクリレート１０部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が７１、０００、水酸基価が７９．８（ｍｇＫＯＨ／ｇ）、酸価が０（ｍｇＫＯＨ／ｇ）、Ｔｇが２８℃、固形分５０％のアクリル樹脂溶液Ａ１９を得た。
【０１１２】
＜アクリル樹脂溶液Ａ２０＞
冷却管、撹拌装置、温度計、窒素導入管を備えた４つ口フラスコに、メチルメタクリレート５０部、ｎ−ブチルアクリレート４６部、２−ヒドロキシエチルメタクリレート４部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が５５、０００、水酸基価が１７．２（ｍｇＫＯＨ／ｇ）、酸価が０（ｍｇＫＯＨ／ｇ）、Ｔｇが１９℃、固形分５０％のアクリル樹脂溶液Ａ２０を得た。
【０１１３】
＜アクリル樹脂溶液Ａ２１＞
冷却管、撹拌装置、温度計、窒素導入管を備えた４つ口フラスコに、メチルメタクリレート５６部、ｎ−ブチルメタクリレート３０部、２−ヒドロキシエチルメタクリレート２部、グリシジルメタクリレート１０部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が８０、０００、水酸基価が７．８（ｍｇＫＯＨ／ｇ）、酸価が０（ｍｇＫＯＨ／ｇ）、Ｔｇが８１℃、固形分５０％のアクリル樹脂溶液Ａ２１を得た。
【０１１４】
＜アクリル樹脂溶液Ａ２２＞
冷却管、撹拌装置、温度計、窒素導入管を備えた４つ口フラスコに、メチルメタクリレート７５部、ｎ−ブチルメタクリレート１１部、２−ヒドロキシエチルメタクリレート２部、グリシジルメタクリレート１０部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が８５、０００、水酸基価が７．６（ｍｇＫＯＨ／ｇ）、酸価が０（ｍｇＫＯＨ／ｇ）、Ｔｇが９４℃、固形分５０％のアクリル樹脂溶液Ａ２２を得た。
【０１１５】
＜アクリル樹脂溶液Ａ２３＞
冷却管、撹拌装置、温度計、窒素導入管を備えた４つ口フラスコに、メチルメタクリレート２２部、ｎ−ブチルアクリレート３２部、２−エチルヘキシルメタクリレート３２部、４−ヒドロキシブチルアクリレート２部、グリシジルメタクリレート１０部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が７２、０００、水酸基価が７．９（ｍｇＫＯＨ／ｇ）、酸価が０（ｍｇＫＯＨ／ｇ）、Ｔｇが−６℃、固形分５０％のアクリル樹脂溶液Ａ２３を得た。
【０１１６】
＜アクリル樹脂溶液Ａ２４＞
冷却管、撹拌装置、温度計、窒素導入管を備えた４つ口フラスコに、メチルメタクリレート２６部、ｎ−ブチルアクリレート３０部、２−エチルヘキシルメタクリレート３０部、２−ヒドロキシエチルメタクリレート２部、グリシジルメタクリレート１０部、ペンタメチルビピペリジニルメタクリレート２部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が８２、０００、水酸基価が８．５（ｍｇＫＯＨ／ｇ）、酸価が０（ｍｇＫＯＨ／ｇ）、Ｔｇが−２１℃、固形分５０％のアクリル樹脂溶液Ａ２４を得た。
【０１１７】
＜アクリル樹脂溶液Ａ２５＞
冷却管、撹拌装置、温度計、窒素導入管を備えた４つ口フラスコに、メチルメタクリレート３０部、ｎ−ブチルメタクリレート３０部、２−エチルヘキシルメタクリレート２８部、２−ヒドロキシエチルメタクリレート２部、グリシジルメタクリレート１０部、トルエン１００部を仕込み、窒素雰囲気下で撹拌しながら８０℃まで昇温し、アゾビスイソブチロニトリルを０．４５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が２１、０００、水酸基価が７．９（ｍｇＫＯＨ／ｇ）、酸価が０（ｍｇＫＯＨ／ｇ）、Ｔｇが３９℃、固形分５０％のアクリル樹脂溶液Ａ２５を得た。
【０１１８】
＜アクリル樹脂溶液Ａ２６＞
冷却管、撹拌装置、温度計、窒素導入管を備えた４つ口フラスコに、メチルメタクリレート３０部、ｎ−ブチルメタクリレート３０部、２−エチルヘキシルメタクリレート２８部、２−ヒドロキシエチルメタクリレート２部、グリシジルメタクリレート１０部、トルエン１００部を仕込み、窒素雰囲気下で撹拌しながら８０℃まで昇温し、アゾビスイソブチロニトリルを０．０８部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が１６２、０００、水酸基価が７．９（ｍｇＫＯＨ／ｇ）、酸価が０（ｍｇＫＯＨ／ｇ）、Ｔｇが３９℃、固形分５０％のアクリル樹脂溶液Ａ２６を得た。
【０１１９】
＜アクリル樹脂溶液Ａ２７＞
冷却管、撹拌装置、温度計、窒素導入管を備えた４つ口フラスコに、メチルメタクリレート１７部、ｎ−ブチルメタクリレート７７．５部、４−ヒドロキシブチルアクリレート０．５部、グリシジルメタクリレート１０部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が７５、０００、水酸基価が１．７（ｍｇＫＯＨ／ｇ）、酸価が０（ｍｇＫＯＨ／ｇ）、Ｔｇが３４℃、固形分５０％のアクリル樹脂溶液Ａ２７を得た。
【０１２０】
＜アクリル樹脂溶液Ａ２８＞
冷却管、撹拌装置、温度計、窒素導入管を備えた４つ口フラスコに、メチルメタクリレート６０部、４−ヒドロキシブチルアクリレート３０部、グリシジルメタクリレート１０部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が９０、０００、水酸基価が１１０．８（ｍｇＫＯＨ／ｇ）、酸価が０（ｍｇＫＯＨ／ｇ）、Ｔｇが２３℃、固形分５０％のアクリル樹脂溶液Ａ２８を得た。
【０１２１】
＜アクリル樹脂溶液Ａ２９＞
冷却管、撹拌装置、温度計、窒素導入管を備えた４つ口フラスコに、メチルメタクリレート３０部、ブチルアクリレート６部、グリシジルメタクリレート６０部、２−ヒドロキシエチルメタクリレート４部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が６３、０００、水酸基価が１２．０（ｍｇＫＯＨ／ｇ）、酸価が０（ｍｇＫＯＨ／ｇ）、Ｔｇが２４℃、固形分５０％のアクリル樹脂溶液Ａ２９を得た。
【０１２２】
＜アクリル樹脂溶液Ａ３０＞
冷却管、撹拌装置、温度計、窒素導入管を備えた４つ口フラスコに、スチレン５５部、２−エチルヘキシルメタクリレート３３部、２−ヒドロキシエチルメタクリレート２部、グリシジルメタクリレート１０部、トルエン１００部を仕込み、窒素雰囲気下で撹拌しながら８０℃まで昇温し、アゾビスイソブチロニトリルを０．１５部加えて２時間重合反応を行い、次に、アゾビスイソブチロニトリルを０．０７部加えてさらに２時間重合反応を行い、更に０．０７部のアゾビスイソブチロニトリルを加えてさらに２時間重合反応を行い、重量平均分子量が４８、０００、水酸基価が７．４（ｍｇＫＯＨ／ｇ）、酸価が０（ｍｇＫＯＨ／ｇ）、Ｔｇが４３℃、固形分５０％のアクリル樹脂溶液Ａ３０を得た。
【０１２３】
＜ポリイソシアネート化合物溶液Ｂ＞
ヘキサメチレンジイソシアネートの三量体を酢酸エチルで希釈して、固形分７０％の樹脂溶液としてポリイソシアネート化合物溶液（Ｂ）を得た。
【０１２４】
＜耐候性樹脂層の調整＞
アクリル樹脂溶液（Ａ）、ポリイソシアネート化合物溶液（Ｂ）、顔料（Ｃ）、粒子（Ｄ）を表２に示す組成にて混合し、耐候性樹脂層溶液１〜３９を得た。
なお、表中の組成は固形分換算である。
【０１２５】
＜太陽電池裏面保護シートの作成＞
ポリエステルフィルム（帝人（株）製、テトロンＳ、厚み２５０μｍ）の両面にコロナ処理し、一方の面にポリエステル接着剤「ポリエステル系主剤：ダイナレオＶＡ−３０２０／イソシアネート系硬化剤：ＨＤ−７０１」（東洋インキ製造（株）製、配合比１００／７、以下同）をグラビアコーターによって塗布し、溶剤を乾燥させ、塗布量：１０ｇ／平方メートルの接着剤層を設け、該接着剤層に、アルミニウム箔（住軽アルミ箔株式会社製、ＩＮ３０、厚み３０μｍ）を重ね合わせた。その後、５０℃、４日間、エージング処理し、接着剤層を硬化させ、アルミニウム箔−ポリエステルフィルム積層体を作成した。
【０１２６】
さらに、アルミニウム箔−ポリエステルフィルム積層体のアルミニウム箔面に、表２に記載される耐候性樹脂層溶液１を塗布し、溶剤を乾燥させ、膜厚：約１５μｍの耐候性樹脂層を設けた。その後、４０℃、３日間、エージング処理し、前記耐候性樹脂層を硬化させ、耐候性樹脂層−アルミニウム箔−ポリエステルフィルム積層体を作成した。
【０１２７】
さらに、耐候性樹脂層−アルミニウム箔−ポリエステルフィルム積層体のポリエステルフィルム面にポリエステル接着剤「ポリエステル系主剤：ダイナレオＶＡ−３０２０（東洋インキ製造（株）製）／ブロックイソシアネート系硬化剤：デスモジュール  ＢＬ−３５７５（住友バイエルウレタン（株）製）」（配合比１００／７、以下同）をグラビアコーターによって塗布し、溶剤を乾燥させ、塗布量：４ｇ／平方メートルの接着剤層を設け、太陽電池裏面保護シート１を作成した。
【０１２８】
太陽電池裏面保護シート１と同様にして、耐候性樹脂層２−３８を用いて、太陽電池裏面保護シート２−３８を作成した。
【０１２９】
太陽電池裏面保護シート１と同様の作成方法で、耐候性樹脂層を設けない、アルミニウム箔−ポリエステルフィルム−接着剤層の層構成となる太陽電池裏面保護シート３９を作成した。
[実施例１]
【０１３０】
太陽電池裏面保護シート１を用い、後述する方法で、耐候性樹脂層のポリエステルフィルムへのクロスカット密着性、耐擦傷性、耐熱性、耐湿熱性、耐候性の評価を行った。
【０１３１】
＜クロスカット密着性測定＞
クロスカット密着性は、太陽電池裏面保護シート１の耐候性樹脂層にカッターでクロス状に傷をつけ、セロハンテープ剥離試験を行い、セロハンテープ剥離後の残存塗膜の様子を目視で観察して、クロスカット密着性を評価した。
○：クロスカットで入れた部分が剥がれない。
△：クロスカットで入れた部分にやや剥離の傾向が見られる。
×：クロスカットで入れた部分に明確な剥離が見られる。
【０１３２】
＜耐擦傷性測定＞
耐擦傷性は、任意の硬度の鉛筆を用い、７５０ｇ荷重下、１００ｍｍ／ｍｉｎで、耐候性樹脂層表面上を滑らせ、耐候性樹脂層とプラスチックフィルム間にハガレが生じないかを目視で評価した。
○：２Ｈでハガレなし
△：ＨＢでハガレなし
×：ＨＢでハガレあり
【０１３３】
＜耐熱性試験＞
耐熱性試験は、温度１５０℃の条件で６０分後のクロスカット密着性と耐擦傷性を測定した。
【０１３４】
＜耐湿熱性試験＞
耐湿熱性試験は、温度８５℃、相対湿度８５％ＲＨの環境条件で１０００時間、２０００時間、３０００時間後のクロスカット密着性と黄変度を測定した。
黄変度は、ＪＩＳ−Ｚ８７２２記載の方法に従って、色彩色差計ＣＲ−３００（コニカミノルタ製）を用いて、太陽電池裏面保護シート１の耐候性樹脂層側から測定し、Ｌ＊a＊b＊表色系で表したときのΔｂ値で評価した。
○：Δｂ値２未満
△：Δｂ値２以上４未満
×：Δｂ値４以上
××：Δｂ値１０以上
【０１３５】
＜耐候性試験＞
耐候性試験はスーパーキセノンウェザーメーター（スガ試験機製）を用いて、以下の条件で５００ｃｙ、１０００ｃｙ後の、クロスカット密着性と黄変度と膜減りを測定した。
１）６３℃ ９５％ １６０Ｗ/ｍ２  照射＋降雨１２ｍｉｎ
２）６３℃ ５０％ １６０Ｗ/ｍ２  照射１０８ｍｉｎ
３）１）、２）を1ｃｙとして繰り返す。
膜減り：耐候性樹脂層の一部を耐候テープで保護し、耐候性試験した後、保護した部分と未保護の部分の段差を測定し、以下の基準により評価した。
○：膜減りが１μｍ未満
△：膜減りが１μｍ以上５μｍ以下
×：膜減りが５μｍ以上１０μｍ以下
××：膜減りが１０μｍ以上
【０１３６】
[実施例２〜１６]、［比較例１−２３]
実施例１と同様にして、太陽電池裏面保護シート２−３９を用い、耐候性樹脂層のポリエステルフィルムへのクロスカット密着性、耐擦傷性、耐熱性、耐湿熱性、耐候性の評価を行った。
以上の結果を表３に示す。
【０１３７】
【表１】
2012119364.tif 000002
【０１３８】
【表２】
2012119364.tif 000003
【０１３９】
【表３】
2012119364.tif 000004
【０１４０】
表３に示されるように、実施例１〜１６は、初期特性、耐熱性、耐湿熱性、耐候性において申し分のない太陽電池用裏面保護シートである。
これに対し、比較例１〜９は、グリシジル基、オキセタニル基のどちらも有していないため、初期からアルミニウム箔に密着しない。
【０１４１】
また、比較例１０〜２３はグリシジル基またはオキセタニル基を有してはいるが、
比較例１０、１１は、Ｔｇが高すぎるので耐湿熱経時試験において密着性が低下する。
比較例１２、１３は、Ｔｇが低すぎる結果、耐候性樹脂層（１）の表面にタックが生じ、ロール状に巻き取るとブロッキング性が酷かったので、種々の評価はしなかった。
【０１４２】
また、比較例１４は、共重合体（Ａ）の分子量が低すぎて、耐候性樹脂層（１）が脆弱で傷つき易く、耐湿熱性試験において密着性が低下し、耐候性試験において耐候性樹脂層（１）の厚みが減ってしまう。
比較例１５は、共重合体（Ａ）の分子量が高すぎて、プラスチックフィルムとの濡れが悪く、初期から密着性に劣り、耐湿熱性試験及び耐候性試験において密着性がさらに低下する。
【０１４３】
比較例１６は、ＯＨ価が少なすぎて、硬化が十分に進まず、初期特性、耐熱性、耐湿熱性、耐候性全ての物性で劣り、比較例１７はＯＨ価が多すぎて、硬化収縮が大きく、湿熱径時での密着性に著しく劣る。
【０１４４】
比較例１８は、グリシジル基の量が多すぎて、耐候性樹脂組成物（１’）の分散安定性が著しく悪かったので、塗工できなかった。
比較例１９は、芳香環含有量が多すぎるため、耐候性に劣る。
【０１４５】
比較例２０は、ポリイソシアネート化合物（Ｂ）が入っていないため、初期から基材への密着性が十分でないため、ハガレが生じる。
比較例２１は、ポリイソシアネート化合物（Ｂ）の量が多すぎて、耐候性樹脂層（１）の表面にタックが生じ、ロール状に巻き取るとブロッキング性が酷かったので、種々の評価はしなかった。
比較例２２は顔料（Ｃ）が入っていないため、隠蔽性が十分でなく意匠性を付与することができない他、耐候性樹脂層（１）が耐候性試験で著しく劣化する。
【０１４６】
なお、実施例９は、耐候性樹脂層中に、２，６位に置換基を導入した２級または３級ピペリジニル基が入っていないため、実施例１０は酸価を有するため、耐湿熱性がやや劣り、また実施例１１はベンゾトリアゾール系のＵＶ吸収剤が入っているため耐候性がやや劣る。
また、実施例１５は、平均粒子径が１μｍ〜１．１×ｔ（μｍ）の粒子（D）が入っていないため、耐擦傷性がやや劣る。
また、実施例１６は粒子（D）の融点が１２０℃未満であるため、高温時に溶融して、密着性の低下の原因となる。
【符号の説明】
【０１４７】
（Ｉ）：太陽電池の受光面側に位置する太陽電池表面封止シート
（ＩＩ）：太陽電池の受光面側に位置する封止材層
（ＩＩＩ）：太陽電池セル
（ＩＶ）：太陽電池の非受光面側に位置する封止剤層
（Ｖ）：太陽電池裏面保護シート
（１）：耐候性樹脂層
（２）：アルミニウム箔
（３）：プラスチックフィルム
（４）：易接着層
（５）：接着剤層
【図１】
2012119364.tif 000005
【図２】
2012119364.tif 000006